СПОСОБ ИНДУКЦИОННОЙ НАПЛАВКИ

Способ индукционной наплавки, преимущественно наружных цилиндрических поверхностей изделий, включающий установку изделия горизонтально, нанесение на верхнюю часть поверхности изделия, вдоль его длины, порции наплавляемого материала в виде шихты, обработку индуктором материала и поверхности до их совместного расплавления, проворачивание изделия вокруг его продольной оси - после затвердевания расплава - на шаг расплавки, повторение операций до наплавления всей поверхности и обтачивание наплавленной поверхности изделия до необходимого диаметра, отличающийся тем, что перед нанесением наплавляемого материала на верхнюю часть поверхности изделия, вдоль него, симметрично относительно вертикали и радиально относительно изделия, устанавливают пару пластин, выполненных из термостойкого неметаллического материала, например графита, с расстоянием между ними, равным задаваемой ширине одноразово наплавляемого слоя и высотой больше высоты этого слоя; наносят между пластинами порцию наплавляемого материала и обрабатывают его индуктором; после затвердевания расплава изделие проворачивают на угол, равный двойному углу дуги окружности изделия, занятой наплавленным материалом; пластины переставляют на прежнее место и повторяют аналогичные циклы наплавок до наплавления половины окружности изделия; затем пластины удаляют и производят наплавку ненаплавленных участков, расположенных между наплавленными участками, ориентируя поочередно ненаплавленные участки в верхней части изделия и нанося наплавляемый материал между гранями ранее наплавленных участков - до наплавления поверхности по всей окружности изделия.